【誤訳訂正書】
【提出日】平成22年11月25日(2010.11.25)
【誤訳訂正１】
【訂正対象書類名】明細書
【訂正対象項目名】全文
【訂正方法】変更
【訂正の内容】
【書類名】          明細書
【発明の詳細な説明】
【技術分野】
【０００１】
この発明は、広く耐摩耗性の複合シートおよび同シートの製造法に関する。特に、この発明は加工現場で活性化された樹脂で強化した複合シートに関する。
【背景技術】
【０００２】
各種の織物、ニット地、または不織布をプラスチック・シート若しくは樹脂層と組み合わせるか、または樹脂を含浸させて熱成形および成型工程用の複合シートを形成することは既知である。例えば、そのような複合シートがザフィログル（Ｚａｆｉｒｏｇｌｕ）の米国特許５，０７５，１４２号（特許文献１）および日本特許出願公開６３−１１１０５０（特許文献２）と６３−１６２２３８（特許文献３）に開示されている。宮川等の米国特許４，２９８，６４３号（特許文献４）には、布地の裏を熱可塑性シートに接着または積層した、露出パイル層を持つ特定の布地が開示されている。
【特許文献１】米国特許第５，０７５，１４２号明細書
【特許文献２】特開昭６３−１１１０５０号公報
【特許文献３】特開昭６３−１６２２３８号公報
【特許文献４】米国特許第４，２９８，６４３号明細書
【特許文献５】米国特許第４，７７３，２３８号明細書
【特許文献６】米国特許第４，８７６，１２８号明細書
【特許文献７】特開昭６４−８５６１４号公報
【特許文献８】特開昭６４−８５６１５号公報
【特許文献９】米国特許第６，０６３，４７３号明細書
【発明の開示】
【発明が解決しようとする課題】
【０００３】
成形可能な複合材料が多くの用途に広く利用されてきたが、運動靴部品、旅行鞄の隅部と表層、保護作業服、重袋等のような過酷な摩耗を受ける製品用には、かかる複合材料は改良が必要である。
【０００４】
ビロード、ベロア、テリー織布、モケット、タフティング加工した織物等のようなパイル地は、各々、中のファイバーが織物の表面にほぼ垂直である表面層を持っている。ファイバー層を該ファイバー層に付けたゴム弾性の糸で収縮、坐屈させてパイル状のファイバー群から成る層を形成したある種のステッチボンド（縫合）された布地は、ザフィログル（Ｚａｆｉｒｏｇｌｕ）の米国特許４，７７３，２３８（特許文献５）号および４，８７６，１２８（特許文献６）号に開示されている。一般に、そのようなパイルまたはパイル状の布は複合シートに組み込まれることはない。日本特許出願公開６４−８５６１４（特許文献７）および６４−８５６１５（特許文献８）には、高さが８ｍｍでパイルファイバー濃度が０．０８ｇ／ｃｍ３のタフティング加工したモノフィラメントのパイルにゴム系樹脂を噴霧したものを含む床マットが開示されている。パイルファイバーと樹脂の配合物は樹脂を３８重量％含み、その平均密度は０．１３ｇ／ｃｍ３である。そのような床マットの耐摩耗性が上昇すればもっと有用になるはずである。
【０００５】
ザフィログル（Ｚａｆｉｒｏｇｌｕ）の「耐摩耗性複合シート」と題した米国特許６，０６３，４７３号（特許文献９）には、耐摩耗性の複合シートを製造するための、樹脂で固定した比較的細いパイルまたはパイル状の布地が開示されている。このシートには上部外面および下部面が含まれ、該上下の面の間に、平面状のファイバーの網状組織が実質的に両面に平行になるよう配置されている。さらにこの複合シートは、平面状のファイバーの網状組織を通り抜け、該平面状のファイバーの網状組織からほぼ垂直に突き出て複合シートの上部の外面まで届くパイル状のファイバーと、このパイル状のファイバーを平面状のファイバーの網状組織にほぼ垂直な状態で固定させる樹脂とから成る。上記米国特許６，０６３，４７３号によれば、パイル状のファイバー層は、高さが０．５〜３．０ｍｍの範囲で、濃度が０．０５〜０．５ｇ／ｃｍ３の範囲の垂直なパイル状のファイバーを有する。樹脂は、パイル状のファイバーの層を通して上部の外面から少なくとも０．５ｍｍの深さまで、より好ましくは複合材料全体中にいきわたっている。パイル状のファイバーの層の樹脂を含有する部分の密度は、少なくとも０．５ｇ／ｃｍ３である。この複合シートは、伸度が２５％以下、圧縮度が２５％以下で、全単位重量が１５０〜３，０００ｇ／ｍ２の範囲である。典型的には、シートは、樹脂を該複合材料の全重量当り３０〜９０％の範囲、好ましくは少なくとも５０％、さらに好ましくは少なくとも７０％含む。上記米国特許６，０６３，４７３号の複合シートの垂直なパイル状のファイバーの濃度は、約０．１〜０．３５ｇ／ｃｍ３の範囲である。パイル状のファーバーの層の樹脂を含む部分の密度は、約０．７〜１．０ｇ／ｃｍ３の範囲にある。パイル状ファイバー層の高さは、１〜３ｍｍの範囲にあり、樹脂は好ましくは、パイル状のファイバーの層の全体にいきわたっている。この複合シートは、典型的には４０−番［研磨紙使用］のワイゼンビーク（Ｗｙｚｅｎｂｅｅｋ）［摩耗］試験で１，０００サイクル当り５０μ以下の摩耗量を示す。
【０００６】
米国特許６，０６３，４７３号には、さらに複合シートの製造法および表面の少なくとも一部に耐摩耗性の複合シートを付着させた成形品が開示されている。米国特許６，０６３，４７３号により製造した複合材料は、高価なことがあり、また一つには、パイルまたはパイル状の織物を固定するのに多量の樹脂を使用したため、硬直し柔軟性がないこともある。従って、当該技術ではなお、より柔軟で、エンボス加工（型押加工）可能で、製造費が高くない耐摩耗性の複合シートが必要である。
【課題を解決するための手段】
【０００７】
本発明は、８０番研磨紙使用のワイゼンビーク（Ｗｙｚｅｎｂｅｅｋ）摩耗試験で少なくとも約３，０００サイクル（回）耐久可能な耐摩耗性複合材料シートに関する。
【０００８】
本発明は、更に、柔軟で、成形およびエンボス加工可能な耐摩耗性複合シートに関する。
【０００９】
本発明は、更に、上面付近に実質的に垂直なファイバーを有し、編み目が詰まっていないウェブ（編み物）のランダムな箇所にファイバーが取り付けられているいるウェブ（以下、便宜上、「ファイバー含有編目開口型ウェブ」と称する）（ａｎ  ｏｐｅｎ  ｒａｎｄａｍ  ｆｉｂｒｏｕｓ  ｗｅｂ）と少なくとも第一バインダー樹脂を含む耐摩耗性シートに関する。第一バインダー樹脂の融点はファイバー含有編目開口型ウェブのウェブファイバー（ｗｅｂ  ｆｉｂｅｒ）の融点より低く、また、樹脂とファイバーは上面に樹脂−ファイバーに富む領域を形成する。バインダー樹脂の総量は耐摩耗性シートの約３０重量％以下を占める。更に、ファイバー樹脂およびウェブ・ファイバーは共染め可能である。好ましくは、バインダー樹脂の合計量は、耐摩耗性シートの約２０重量％以下または耐摩耗性シートの約１０重量％以下でよい。
【００１０】
本発明は、更に、上面付近に実質的に垂直なファイバーを有するファイバー含有編目開口型ウェブ、第一バインダー樹脂、および第二バインダー樹脂を含む耐摩耗性シートに関する。第一バインダー樹脂の融点は第二バインダー樹脂の融点より少なくとも４０℃低く、第二バインダー樹脂の融点はウェブの融点より低い。樹脂はウェブ・ファイバーと共に加工現場で（その場で）活性化されて上面に樹脂−ファイバーに富む領域を形成する。
【００１１】
本発明の一態様では、耐摩耗性シートは、上面付近に実質的に垂直なファイバーを有するファイバー含有編目開口型ウェブと、該ファイバー含有編目開口型ウェブの中でよく混合（ｉｎｔｉｍａｔｅｌｙ  ｉｎｔｅｒｍｉｘｅｄ）されているバインダー樹脂とを含む。上面の近くのウェブ・ファイバーとバインダー樹脂は、緻密化した薄い層を形成する。バインダー樹脂のメルト・フローインデックスは、好ましくは１０分当たり約５ｇより大きく、より好ましくは、１０分当たり約１０ｇより大きく、最も好ましくは、１０分当たり約１５ｇより大きいことが望ましい。
【００１２】
本発明の別の態様では、第一バインダー樹脂の活性化は、ファイバー含有編目開口型ウェブ内において、その程度の差に勾配が生ずるように行われる。
【００１３】
本発明の別の態様では、耐摩耗性シートは、エンボス（型押）加工適性係数が約２ないし約６以下である。
【００１４】
本発明の別の態様では、耐摩耗性シートはエンボス加工後、少なくとも一方向に伸ばしたときに、少なくとも２０％の伸びを示すが、少なくとも９０％の回復がある。より好ましくは、該シートは、少なくとも一方向に伸ばしたときに、少なくとも３０％の伸びを示すが、少なくとも９０％の回復があることが望ましい。
【００１５】
本発明はさらに、（ａ）上面付近の実質的に垂直なファイバーを有するファイバー含有編目開口型ウェブ、少なくとも第一バインダー樹脂、およびその融点が第一バインダー樹脂の融点より高く、ファイバー含有編目開口型ウェブのウェブファイバーの融点より低い第二バインダー樹脂を用意する工程、（ｂ）少なくとも部分的に第一バインダー樹脂を活性化する工程、（ｃ）該ウェブを強化する工程、（ｄ）少なくとも部分的に第二バインダー樹脂を活性化してウェブの上面にファイバー−樹脂に富む領域を形成する工程から成ることを特徴とする耐摩耗性シートの製造法に関する。
【００１６】
工程（ｃ）は更に、ウェブをステッチボンドすることを含んでもよく、また、工程（ｄ）はウェブを収縮することを含めてよい。工程（ｄ）の後に、本製造法はホットプレス（ｈｏｔ  ｐｒｅｓｓｉｎｇ）工程を含め、薄手の緻密化した層を形成してもよい。さらに、工程（ａ）は、ウェブファイバーのまわりに低融点の鞘部を形成することで第一または第二バインダー樹脂を添加するか、あるいはウェブに固体微粉状のバインダー樹脂を散布することで、第一または第二バインダー樹脂を添加するかを含む。
【００１７】
本発明は更に、（ａ）上面付近の実質的に垂直なファイバーとバインダー樹脂とを有するファイバー含有編目開口型ウェブであって、該バインダー樹脂がファイバー含有編目開口型ウェブとよく混合させてあり、かつ該バインダー樹脂の融点が開繊ランダムウェブファイバーの融点より低いファイバー含有編目開口型ウェブを用意する工程、（ｂ）少なくとも部分的にバインダー樹脂を活性化し、ウェブを冷却する工程、そして（ｃ）該ウェブをホットプレスして、ウェブ上に緻密化した表皮（スキン）を形成する工程から成ることを特徴とする耐摩耗性シートの製造法に関する。
【００１８】
工程（ａ）は更にファイバーをニードルパンチしてファイバー含有編目開口型ウェブを形成してもよく、あるいはファイバーの周囲にバインダー樹脂鞘部を形成してもよく、または工程（ａ）は、バインダー樹脂ファイバー（ｂｉｎｄｅｒ  ｒｅｓｉｎ  ｆｉｂｅｒ）を用意し、バインダー樹脂ファイバーをウェブファイバーと組み合わせてファイバー含有編目開口型ウェブを形成する工程を含んでもよい。
【００１９】
本発明は更に、（ａ）上面付近の実質的に垂直なファイバーと少なくとも第一バインダー樹脂とを有するファイバー含有編目開口型ウェブであって、該バインダー樹脂がファイバー含有編目開口型ウェブに添加されており、かつ該バインダー樹脂の融点がウェブファイバーの融点より低いファイバー含有編目開口型ウェブを用意する工程、（ｂ）ウェブ内のバインダー樹脂を少なくとも部分的に活性化する工程、そして（ｃ）樹脂の重量％を３０％未満に維持する工程から成ることを特徴とする耐摩耗性シートの製造法に関する。
【００２０】
さらに、工程（ａ）のファイバー含有編目開口型ウェブは、それに添加した第二バインダー樹脂を含む。本製造法は更に、第二バインダー樹脂を活性化する工程、およびウェブをステッチボンド加工し、収縮させることでファイバー含有編目開口型ウェブを強化する工程を含んでもよい。
【００２１】
本発明はさらに、ファイバーを、約３０重量％未満の量であって、ファイバーの融点より１０−５０℃低い融点を有する固形の熱可塑性・非弾性系の樹脂と混合し、開繊された低密度のファイバー／樹脂複合シートを形成する製造法において、表面のファイバーはシートに対して主に垂直に配向し、シートの重さが１５０〜１５００ｇ／ｍ２で、厚さが１〜６ｍｍであり、シートの形成中または形成後に複合材料を前記二成分の融点間の温度で加熱して樹脂を融解させ、ファイバーをその場で相互に接着させて密度を０．１〜０．７ｇ／ｃｃ、厚さを１〜３ｍｍにする製造法に関する。 
【発明を実施するための最良の形態】
【００２２】
図１Ａで図解し、以下詳細に論ずるように、本発明は、柔軟で、軽く、広い範囲で成形しやすく、またエンボス可能な改善された耐摩耗性複合材料に関する。本発明に係る複合材料１０は、米国特許６，０６３，４７３号に記述のファイバー−オン−エンド又はパイル布地のようなファイバー含有編目開口型ウェブ若しくは構造１２、またはニードルパンチ加工、スパンレース加工、単純カード加工、エアレイド，あるいはスパンレイド加工ウェブを有する布地を含む。図１Ａの左側３分の２に示すように、ウェブ１２はファイバー−オン−エンドループ、あるいは図１Ａの右３分の１に示すようにファイバー−オン−エンド遊離端（フリーエンド）を有してもよい。米国特許６，０６３，４７３号全体が参照により本明細書に組み入れられる。これらの開繊ファイバーウェブの表面のファイバーは、好ましくは末端直立の形で主に垂直に配向しているか、あるいは脚部がウェブ中に下降しているループを持つことが望ましい。本発明の複合材料は、さらにファイバー含有編目開口型ウェブ中によく混合されたファイバー状、フイブリル状、または粉末固体状樹脂１４を含む。樹脂は、さらにファイバー含有編目開口型ウェブのファイバーの芯の周囲に配置された鞘の形をしていてもよい。
【００２３】
本発明の一態様によれば、樹脂は、図１Ｂで説明するように複合材料中、加工現場で活性化される。一態様によれば、融点が異なる、少なくとも二種の樹脂を複合材料に使用する。樹脂は、すべて他の処理工程以前に開繊ファイバーウェブ中に配合されていることが望ましい。最初の加熱工程で、融点がより低い第一樹脂が活性化され、好ましくは、第二樹脂がその場に仮止めされ、両樹脂が好ましくはファイバーウェブの上部またはその付近に位置するようにするので、その結果後の製造工程で、両樹脂が外れてウェブの中心または底部に向かって移動しないですむ。次の製造工程は、限定されないが、ステッチボンディングおよび／または収縮によりウェブの密度を増し、支持層をウェブに積層することを含む。嵩高化（バルキング）または収縮が終了後、第二の加熱工程で、残余の樹脂が活性化され、複合材料の上面に樹脂−ファイバーに富む層が形成される。本発明の構成では、単一または複数の樹脂系を使用しても、比較的にあまり樹脂を必要としないで、複合ウェブは、先行技術、すなわち米国特許６，０６３，４７３号に比して優れた柔軟性および成形適性が与えられる。本発明のすべての態様で、樹脂は複合材料中、合計３０重量％未満使用する。
【００２４】
発明の別の態様によれば、耐摩耗性複合材料は、図１Ｃで説明するように、複合ウェブ上部に形成された薄手の緻密化した、樹脂とファイバーのスキン（表皮）を含んでもよい。この緻密化した薄いスキンは、ホットプレスを加えるか、または、第二加熱工程で生成できる。この緻密化した薄いスキンは、複合ウェブの柔軟性を減少せずに摩耗抵抗を改善する。更に、複合材料内の樹脂の活性化は、複合材料の上部では樹脂の活性化が高く、複合材料の底部に向かっては樹脂の活性化がより低いというように、その程度の差に勾配が生ずるように行っても良い。
【００２５】
発明の別の態様によれば、複合材料は、開繊したファイバーウェブの中でよく混合された単一の樹脂を含む。一態様では、樹脂がファイバー芯のまわりに鞘部を形成し、ついでこの鞘／芯ファイバーは、カード加工され、重ねられ、ニードルパンチしたウェブに形成される。別の態様では、樹脂は、カード加工し、ステープルファイバーと重ねた低デニールファイバー／フィブリルとして、開繊ファイバーウェブに添加されて、ニードルパンチしたウェブを形成する。図１Ａおよび１Ｂで説明するように、これらのウェブは、上面にファイバー−オン−エンドループまたは遊離ファイバー端（フリ−ファイバーエンド）を有する。ウェブを加熱して部分的に樹脂を活性化させ、次いで冷却する。まだ柔軟な、活性化されたウェブは、その後、ホットプレスして更に樹脂を活性化させ、複合材料の上部に緻密化した薄い表皮を形成してもよい。
【００２６】
本発明の別の態様によれば、複合材料に使用した樹脂は、好ましくは低いメルトインデックスを有するので、短時間熱と圧力で処理すれば、緻密化した薄いスキンを迅速に形成できるが、このとき、溶融した樹脂が流れて内部ファイバー交差を強化したり、あるいは複合材料の構造を強化したりすることがない。緻密化した薄いスキンがこのように迅速に形成するので、複合材料の残部が固化するのを回避することで柔軟性が維持される。メルトインデックスは、熱可塑性のポリマーが、温度と圧力を規制した条件下で特定の毛細管を通過する重量の流速として定義される。メルトインデックスは、ＡＳＴＭ Ｄ１２３８規格またはＩＳＯ １１３３規格のいずれかにより測定できる。ＡＳＴＭ Ｄ１２３８では、既知の温度（例えば１９０℃）で１０分間既知の力（例えば２．１６ｋｇ）を負荷した時、直径０．０８２５インチ（２．１ｍｍ）の押し出し流度計（レオメーター）から押し出せる熱可塑性樹脂の量のｇ数を測定する。ＩＳＯ １１３３では、メルト・フローインデックスはメルト−容積−フロー・レート（ＭＶＲ）またはメルト−重量−フロー・レート（ＭＦＲ）のいずれかとして測定する。既知の温度（例えば１６０℃または１９０℃）で１０分間、既知の力（例えば２．１６ｋｇ）を負荷した時、直径２．０９５ｍｍ（０．０８２５インチ）の押し出し流度計（レオメーター）ダイから押し出せる量を、ＭＶＲはｃｍ３で表した容積で、ＭＦＲはｇで表した重量で表す。ＡＳＴＭ Ｄ１２３８によるメルト・フローインデックスは、ＩＳＯ １１３３による重量フロー・レート（ＭＦＲ）と等価である。メルトフロー・インデックスが高いと有利であると知られている点は、限定されないが、ヒートシール（溶封）で流れがより早いことと、硬化または活性化した樹脂の薄膜形成能力を含む。バインダー樹脂のメルトフローインデックスは、温度が１６０℃または１９０℃で、２．１６ｋｇの負荷で、好ましくは１０分当たり約５ｇより大きく、より好ましくは、１０分当たり約１０ｇより大きく、最も好ましくは、１０分当たり約１５ｇをより大きいことが望ましい。
【００２７】
本発明の別の態様によれば、本発明の複合材料は、一つにはバインダーが比較的低いメルトインデックスを有し、また一つには複合材料の中で使用された樹脂の量が少ないことと、また、活性化された樹脂が殆ど複合材料上部に集まり、強化層が実質的にバインダーを含まないという理由で、高度にエンボス加工しやすく、また高度に成形しやすい。本発明のさらに別の態様によれば、この複合材料はステッチボンド・強化糸が複合ウェブの底部のランダムファイバー層から分離してしまう程度までエンボス加工しやすく、また、成形しやすい。ステッチボンド・強化糸が弾性を有すると、それも複合材料に弾性を付加できる。
【００２８】
好ましくは、ファイバーと共染出来る樹脂を選択するので、複合材料の表面が使用の間に使い古されても、使い古された範囲の色は材料の耐用年数も間は複合材料の残部と同じままである。
【００２９】
本発明の上記の態様および他の利点を以下詳細に述べる。
上述のように、本発明によれば、複合材料はファイバー含有編目開口型ウェブを含むが、それは、ファイバーが分離されている限り、完全に緊密に並列形に積み重ねられてさえいなければ、どんな構造のものも包含する。ファイバー含有編目開口型ウェブは、ステープルファイバーまたはフィラメントのファイバーから製造された大抵の不織布を含むが、この場合、ほとんどの個々のファイバーは、もし並列していても、少なくとも個々のファイバーの直径か断面ほどの距離だけお互いに離れて配置されているか、あるいは少なくとも一方向または一面に交差しているかであるので、該ファイバー含有編目開口型ウェブは、ファイバー、パルプ、パウダー、フィブリッド、ファイバー間のフィブリルのような微細固体形の樹脂または接着剤を取り込めるか、受け入れることができる。これらファイバー含有編目開口型ウェブ不織布の例は、限定しないが、ニードルパンチ加工、スパンレイス加工、カード加工、エアレイド、あるいはスパンレイドウェブである。ファイバー含有編目開口型ウェブはさらにファイバー−オン−エンドあるいはパイル状ファイバーまたはウェブを含む。既に参照によってその全体が組み入れられている米国特許６，０６３，４７３号は、「パイル状のファイバー」またはウェブを、タフティング加工糸、ループパイル糸、カットパイル糸、座屈させた糸（バックルドヤーン）、テキスタイル・ファイバーの座屈させた不織布層から形成した反転Ｕ−字型ループ並びにビロード、ベロア、テリー織り布等のパイルファイバーと定義する。適切なパイル状のファイバーまたはウェブは、さらにブラッシング、シャリングか、その他同様に後処理で形成した開繊後のカットパイル、ベロア、またはビロードの織物を含む。微細固体形の樹脂または接着剤を取り込めるか、受け入れることができる限り、ファイバー含有編目開口型ウェブはさらに編織物布地を含んでもよい。適切な編織物布地は、ディミトリ・ザフィログル（Ｄｉｍｉｔｒｉ Ｚａｆｉｒｏｇｌｕ）の「人造皮革用の複合シート」と題する米国特許５，７０７，７１０号に開示されている。米国特許５，７０７，７１０号全体を参照してここに組み入れることとする。適切な編織物は、一般に高度に加工（テクスチャー）した高融点糸で作られており、機械的方法または水流ニードリング法で開繊できる。より融点の低い糸も編むか織って編織物に形成出来る。
【００３０】
適切な重合体樹脂には、これに限定しないが、ポリエステル、ナイロン、ポリアミド、合成ゴム、ポリアクリレート、ポリエーテル、ポリエーテルエステル、ポリウレタン、およびこれの共重合体および混合物などが含まれる。樹脂はファイバー含有編目開口型ウェブと共染性があり、そのために、複合シートを使い古しても同じ色を維持できることが望ましい。樹脂は安価であって、製造時の取り扱いが簡単であることも望ましい。樹脂は、ファイバー含有編目開口型ウェブのファイバーと一体に形成することができる、つまり、樹脂がウェブファイバーの断面の一部を形成するのである。この発明で樹脂バインダー成分と紡織ファイバー成分のようにファイバー構造に複数の一体化した部分を有するようなファイバーは、「二成分」ファイバーと呼ばれることがある。例えば、融点がより低い鞘部を樹脂から形成することができ、ファイバーからは、より高融点の芯部を形成することができる。別の例で、樹脂は、ウェブファイバーと並列させ同時押出しできる。一種以上の樹脂ファイバーをウェブファイバー芯部を囲むように同時押出しできる。
【００３１】
微細な形状の樹脂、例えばパウダー、短繊維、フィブリル、またはパルプも散布するか、振りかけるか、あるいは固型粒子が乾燥後ウェブに残る限り水溶液として添加するかすれば、ファイバー含有編目開口型ウェブ中に配合できる。微細な形状の樹脂を使用する場合、樹脂がウェブの上部かその付近に残ることが望ましい。微細な形状の樹脂をファイバー含有編目開口型ウェブの断面全体に分布させることは無用である。これで、樹脂が複合材料全体に、侵入し、後に活性化されて複合材料が不必要に硬直するのが回避される。
【００３２】
本発明の一態様によれば、低いメルトフロー・インデックスまたは低い溶融粘度を有する低融点熱可塑性樹脂は、どの処理工程の前にも、該樹脂を微細な固形状で充分にブレンドするか混入させることにより、ファイバー含有編目開口型ウェブ中に配合する。好ましくは、二種の樹脂を使用する。第一樹脂は第二樹脂より低い融点を持つようにする。両樹脂ともファイバー含有編目開口型ウェブ中のファイバーより低融点にし、また、もし使用した場合には、ウェブを収縮または嵩高化（バルキング）に用いた糸よりも低い融点のものにする。樹脂は、ファイバー含有編目開口型ウェブ中のファイバーの融点より２０〜５０℃低い融点を有するのが望ましい。両方の樹脂は、上述のように微細な形状でファイバー含有編目開口型ウェブに添加できる。好ましくは、より低融点の樹脂は、ファイバー含有編目開口型ウェブ中のファイバーの鞘部として形成される。
【００３３】
好ましくは、第一加熱工程で、樹脂を含むファイバー含有編目開口型ウェブを両樹脂の融点の間にある温度に加熱するが、その結果、第一樹脂が融解するにつれて、それが第二樹脂をその場に保持し、ファイバー含有編目開口型ウェブを強化するのを助けるようにすることが望ましい。後に、ウェブは、強化糸の網目組織または実質的に樹脂を含まない織物またはフィルムでウェブを裏打ちして強化してもよい。より低融点の第一樹脂を先に活性化するので、強化工程中、より高融点の第二樹脂が実質的にウェブの上部の場所またはその付近に残るのが有利である。これで、第二樹脂がウェブ中を移動して複合材料が不必要に硬直するのが避けられる。第二樹脂を活性化して複合材料を形成するために、第二加熱工程を樹脂−ウェブに適用する。樹脂は、摩耗が起こることになる複合材料の上部かその付近にのみ集中させ、樹脂の必要量を減らすのが望ましい。樹脂−ファイバー含有編目開口型ウェブは、もし使用していれば、強化材を除くと、厚さが約０．５〜約３．０ｍｍの範囲で、基本重量（坪量）が約１００〜約１０００ｇ／ｍ２の範囲で、密度が約０．１〜約０．７ｇ／ｃｍ３の範囲内にあり、好ましくは、樹脂を全重量の約３０％未満含む。
【００３４】
一態様では、強化工程の後に、樹脂−ウェブは、シートに垂直な方向へファイバーを再配向させ、かつその密度を増加させるために座屈（バックル）または収縮させる。樹脂−ファイバー含有編目開口型ウェブの収縮および座屈は、ウェブがファイバー不織布の層である場合、様々な方法で遂行できる。例えば、収縮性成分または収縮性の成分の列を、樹脂−ファイバー含有編目開口型ウェブに断続的に付着させる。付着位置間の間隔は効率的な座屈を考慮して典型的に少なくとも１ｍｍである。その後、該成分または成分の列が収縮させられるので、樹脂−ファイバー含有編目開口型ウェブの面積が著しく減少し、ファイバー群がその層の面から坐屈［湾曲］する。収縮性の成分を付着させる前に、出発原料ファイバー不織布の層を収縮性の成分の付着用に使用する装置に過剰供給して、該不織布層に余分のギャザー（ひだ）を寄せるか、あるいはその層を収縮させることができる。
【００３５】
本発明で使用するのに多くの種類の収縮性成分が適当である。例えば、樹脂−開繊ランダムファイバー不織ウェブは、張力下、弾性糸でステッチボンドすることができる。加工（テクスチャー）ストレッチヤーン、被覆または単体スパンデックス糸などは、収縮性成分を縫い合わせるのに適当な糸である。縫合後に、張力を解いて樹脂−ファイバー含有編目開口型ウェブに所望の収縮および坐屈を引き起こす事が出来、および／または加熱して、縫い糸を収縮させることができる。縫い合わせる代わりに、ワープ、クロスワープ、フィルム等の形の延伸した弾性成分を断続的に、樹脂−ファイバー含有編目開口型ウェブに対して、水流交絡（ハイドロリック・エンタングルメント）、接着、またはホットポイント・ボンディングなどで付着できる。その後、伸長した成分に負荷した張力を解除し、ウェブに所望の収縮および坐屈を起こす事ができる。
【００３６】
熱、湿気、化学薬品等で処理すると収縮する他の種類の収縮性成分は、該成分に最初、張力を負荷したり伸長したりせずに、ファイバー性不織布の層に断続的に付着できる。付着後、適切な処理で、収縮性成分の収縮を起こさせることができる。
【００３７】
樹脂−ファイバー含有編目開口型ウェブの収縮と坐屈を実施する更に別の方法は、引っ張る方向に垂直な方向にネックインする伸縮性基材にウェブを断続的に付着させることを含む。例えば、ある基材は、一方向へ１５％伸長すると、自動的に伸張方向と垂直な方向へ実質的に不可逆な、伸張％の二，三倍の収縮（つまり、ネックイン）を起こさせることができる。従って、伸長とネックイン操作以前にファイバー不織布の層を適切に伸縮性基材へ断続的に付着させ、次に組み合わせた層と基材に伸長力を適用すると、著しくファイバー不織布の層の面積が減少し、本発明の製造法が要求するように、ファイバー群を坐屈させることができる。
【００３８】
本発明の製造法の他の態様では、樹脂−ファイバー含有編目開口型ウェブは、編織物の従来の糸から導かれ、これと収縮性成分で構成する。収縮性成分が収縮すると織物の面積が著しく減少し、布地の従来の糸がギャザーを寄せ、坐屈して布地の面から凸出する。別の態様では、ファイバー含有編目開口型ウェブは、弾性混合糸の収縮性芯の軸の周囲を緩く巻き付けられていたラッッピング糸から突き出るファイバーまたはファイバーのループを含む。
【００３９】
更に、この製造法の他の態様では、ファイバー含有編目開口型ウェブは、収縮した実質的に結合していないファイバー不織布、収縮した混合糸の緩いラッピング糸、および／または坐屈した非弾性糸との組み合わせから導かれる。ファイバー含有編目開口型ウェブが部分的にまたは全部、編織物から誘導された坐屈した糸から形成されている態様では、編織物が充分きめが荒いので、糸が適度に坐屈することができる。典型的に、坐屈した成分は、坐屈以前、平らな部分の長さが少なくとも１ｍｍである。さらに別の態様では、タフティング加工した布地を収縮させて、本発明の複合シート用に該タフティング加工したパイルファイバーの密度を上げる。
【００４０】
別の態様では、様々な複合材料／収縮性糸を使用して製品を形成する。このような糸は、従来の非収縮性「ラッピング」糸または「カバー」糸で被覆した収縮性芯（例えば弾性糸か収縮性の糸による）を有する。ラッッピング糸またはカバー糸はどんな天然または合成繊維でもよい。ラップ部は弾性の芯が張力下にある間、従来の巻付け（ラッピング）、巻取り、堆積、被覆、空気ジェット交絡、またはインターミングリング（相互混合）法などで弾性の芯と組み合わせてよい。芯は任意の弾性または収縮性材料の糸またはモノフィラメントでよい。スパンデックス系糸の芯が望ましい。高収縮性ポリエステルＰＯＹのような部分的に配向した糸（ＰＯＹ）の芯も望ましい。ラッピング糸を、張力下にある伸長された芯と緩く（例えば３巻き／インチ［１１８巻き／ｍ］未満）組み合わせると、張力を解除した時に芯が収縮し、ラッピング糸が収縮して、芯に垂直に坐屈する。同様に、この混合糸が嵩高化可能（バルカブル）ラッピング糸と緩く組み合わされた収縮性糸の芯を有する場合、芯の収縮時、ラッピング糸は坐屈することになる。布地が、張力下、混合糸と編むか、織るか、またはステッチボンドされている場合、混合糸から張力を解除すると、糸が収縮し、ラッピング糸が坐屈して表層にパイル状のファイバーを形成する。この態様で、バインダーは固型で添加できるが、その際、被覆用糸成分の一部として低融点糸を用いるか、あるいは鞘／芯型の低溶融点／高融点糸でさえ、被覆用糸システムの全部又は一部として用いる。バインダーは亦、粉末かフィブリルの形で、収縮以前、最中、またはその後に、糸または形成済みのシート中に添加できる。
【００４１】
収縮工程は、樹脂の添加前か添加中に実施することが望ましい。樹脂−ファイバー含有編目開口型ウェブを上述のように網目組織で強化すると、望ましい耐摩耗性複合材料を製造するのに、樹脂は全複合材料の僅か約３０重量％以下で済むので、耐摩耗性複合材料の製造費が節減になる。これは既知の先行技術に対して著しい改善である。
【００４２】
発明の別の実施例によれば、圧力は、第二の加熱工程と共に、例えば熱盤（プラテン）、熱ロール、熱ベルト等を、収縮後の樹脂−ファイバー含有編目開口型ウェブの上部に対して適用するが、その際冷たいプレートを底部に当てて、プレスするか、あるいは第二加熱工程直後にプレスする。
【００４３】
熱および圧力が加えられたため、複合材料には、摩耗に耐え、複合材料を曲げた時にひびが入るのを防ぐ緻密化した薄いスキンが設けられる。この緻密化した薄いスキンは、表面に高いストレスを生ずることなく、繰り返し曲げ、または、屈曲できるので、ある種のポリウレタンのような高価な高伸長性樹脂の利用を必要とせずに、複合材料に高度な屈曲ひび割れ抵抗をもたらすのである。複合材料の残りの厚さ部分は、密度がより低いので、複合材料はより高い可撓性および柔軟性を有する利点がある。
【００４４】
さらに、以下実施例２、６および７に説明するように、樹脂が好ましい低いメルトインデックスを有するために、短時間、熱と圧力を複合材料に加えるだけで緻密化した薄いスキンが生成する。かけた時間が短いので、熱が複合材料の厚み部分全体を通して伝導出来ず、複合材料の厚み部分を通して温度勾配が生ずる。この温度勾配のために、樹脂の活性化の程度の差はこれに似た勾配を伴うようになり、ホットプレートの近くでは活性化度が高く、冷たいプレートの近くでは活性化度が低くなる。この活性化の程度の差における勾配は、複合材料内に樹脂の活性化が急激に局所的差異を起こすのを防ぎ、したがって、曲げたり屈曲する時に複合材料の内部にストレスが高い領域が発生するのを最小限にとどめる。
【００４５】
本発明の耐摩耗性の複合シートは、様々な品物に使用するのに適当である。本シートは様々な形の品物に成型することができ、単一層か多層として使用することができ、あるいは様々な手段で色々な形の品物の表面に付着できる。例えば、本発明の複合シートは、靴の甲革、作業用手袋、自動車エンジンのタイミングベルト、革様の衣服、屋内運動用の保護パッド、婦人用ハンドバッグ、旅行鞄類、鞍、座席面などの使用に適している。本発明の中でより耐摩耗性の複合シートは、靴の爪先、踵、および／または靴底；コンクリートの床上でよく引きずられる工業用バッグの底部；相互作用する機械部品の座面、サッカーボール、耐久作業用ブーツ、グローブ、モータサイクル運転者用服のパッド等のような特により過酷な摩耗条件にさらされる製品に適している。
【００４６】
ここに使用した、布地またはファイバー層の基本重量（坪量）または単位重量は、ＡＳＴＭ Ｄ３７７６−７９法により測定する。樹脂入り布地の密度は、その単位重量および測定した厚さから決める。過剰供給比、収縮比、ギャザー量合計はここに報告するパラメーターであって、ファイバー層を処理後、どの程度元のファイバー層が収縮するか、あるいはギャザーが寄せられるかの尺度である。
【００４７】
坐屈した不織布のファイバー層を使用する本発明の態様にのみ適用する過剰供給比と言う言葉は、出発原料ファイバー不織布の層の元の面積の、最初の処理工程（例えばステッチ−ボンド工程）の直ぐ上流の層の面積に対する比として定義する。過剰供給のために、不織布の層は、それが処理工程に供給されている方向に坐屈、ギャザー、または圧縮する。収縮比は、不織布の層が特定の処理工程（例えばステッチ−ボンド工程、ファイバー層が断続的に付着されていた糸から張力の解除）の結果該不織布の層が一層収縮する大きさの尺度である。収縮比は、特定の処理工程に入る時のファイバー層の面積を該特定の処理工程を経て出る時のファイバー層の面積で除したものである。ギャザの合計は過剰供給と収縮比の積として定義する。もとの面積の割合はギャザの合計の逆数であり、ファイバー層の最終面積の、出発原料ファイバー層の元面積に対する比と等価である。
【００４８】
試料の摩耗抵抗を決定するために、イリノイ州キャンカキーのＪ．Ｋ．テクノロジーズ社製ワイゼンビーク（Ｗｙｚｅｎｂｅｅｋ）「精密摩耗テスト・メーター」（Ｗｙｚｅｎｂｅｅｋ “Ｐｒｅｃｉｓｉｏｎ Ｗｅａｒ Ｔｅｓｔ Ｍｅｔｅｒ，” ｍａｎｕｆａｃｔｕｒｅｄ ｂｙ Ｊ．Ｋ． Ｔｅｃｈｎｏｌｏｇｉｅｓ Ｉｎｃ．ｏｆ Ｋａｎｋａｋｅｅ，Ｉｌｌ）を試験装置の振動ドラムの周囲を８０番（または４０番）エメリークロスで包んで使用する。ドラムは、６ポンド（２．７ｋｇ）の負荷の下、毎分９０サイクルで試料面上を端から端まで往復振動する。測定試験は、ＡＳＴＭ Ｄ４１５７−８２の一般法に従って行なわれる。所定の摩耗サイクルの前後で試料の厚さを前述の厚さゲージで測定して、１，０００サイクル当り摩滅した ｍｍ厚さを測定する。ここで注意することは、４０番ペーパーで得た厚さの摩耗速度は、普通８０番ペーパーの摩耗速度の約４〜８倍の大きさであることである。
【００４９】
試料の可撓性または屈曲抵抗は、バリー屈曲計（スイス、ショエネンワードのバリー・シュウファブリケン社製）（Ｂａｌｌｙ Ｆｌｅｘｏｍｅｔｅｒ （Ｂａｌｌｙ ＳｃｈｕｈＦａｂｒｉｋｅｎ ＡＧ，Ｓｃｈｏｅｎｅｎｗｅｒｄ，Ｓｗｉｔｚｅｒｌａｎｄ）を用いる国際革化学者連合（Ｉｎｔｅｒｎａｔｉｏｎａｌ Ｕｎｉｏｎ ｏｆ Ｌｅａｔｈｅｒ Ｃｈｅｍｉｓｔｓ Ａｓｓｏｃｉａｔｉｏｎ）のＩＵＦ ２０法に基づいて決める。複合材料試料（６５ｍｍ×４０ｍｍ）を屈曲させ、予め規定した屈曲数に達した後、損傷具合を調べた。１０以上の小さなひびが試料に最初に現われたサイクル数を記録した。典型的には、乾燥条件下で１０以上の小さなひびを生じないで最低１０，０００回屈曲すれば、合格と見なされる。
【００５０】
上に述べ、後に実施例８で更に詳細に述べるように、本発明の有利な態様は本発明の耐摩耗性複合ウェブの成形適性とエンボス適性を含む。成形適性係数Ｍは図２Ａに従って定義するが、同図は本発明の複合材料の一部が任意の形、例えば図示のようにドームまたは半円形に成形・形成中であることを示す。成形適性係数Ｍは、成型された形に沿って測定した弧の長さＹの、成型された形の基底の直線長さＸに対する比として定義される。成形適性係数は、少なくとも約１．３より大きく、より好ましくは約１．５より大きく、最も好ましくは２．０より大きいことが望ましい。換言すれば、Ｍ＝１．３、好ましくは、Ｍ＝１．５、そして最も好ましくは、Ｍ＝２．０。任意の形とは、多角形、円形、放物線状等どんな形も含む。
【００５１】
エンボス加工適性係数Ｅは、図２Ｂに従って定義されるが、同図は本発明の複合材料の一部がエンボス加工中であるのを示す。エンボス加工適性係数Ｅは、複合材料の圧縮されていない厚さＴの複合材料の圧縮した厚さＺに対する比として定義される。エンボス加工適性係数Ｅは約２より大きく、好ましくは約３より大きく、さらに好ましくは、約４より大きいことが望ましく、また約６より大きくてよい。換言すれば、Ｅ＝２、好ましくは、Ｅ＝３、好ましくは、Ｅ＝４またはＥ＝６。図２Ｂでは、エンボス加工された複合シートは比較的平らな底面を有するように示されるている。しかし、底面はどんな形を有していてもよい、例えば、エンボス加工複合シートは波状形でもよい。
【００５２】
本発明で思考した態様の中に下記のものが含まれている。
【００５３】
１．上面付近に実質的に垂直なファイバーを有するファイバー含有編目開口型ウェブと該ファイバー含有編目開口型ウェブ内でよく混合されている固形のバインダー用樹脂を含む耐摩耗性シートにおいて、バインダー樹脂の融点がファイバー含有編目開口型ウェブ中のウェブファイバーの融点より低く、上面付近のウェブファイバーとバインダー樹脂が薄手の緻密化した層を形成し、該耐摩耗性シートが８０番研磨紙を使用したワイゼンビーク（Ｗｙｚｅｎｂｅｅｋ）摩耗試験で少なくとも約３，０００サイクル耐久可能であることを特徴とする耐摩耗性シート。
２．耐摩耗性シートを前記バインダー樹脂の融点を越える温度に加熱したプレートと非加熱のプレートの間でプレス加工することにより薄手の緻密化した層を形成することを特徴とする思考態様１の耐摩耗性シート。
３．バインダー樹脂が樹脂−ファイバーを含み、樹脂−ファイバーおよびウェブファイバーがニードルパンチされてファイバー含有編目開口型ウェブを形成することを特徴とする 思考態様１の耐摩耗性シート。
４．バインダー樹脂がウェブファイバーの断面の一部を形成することを特徴とす思考態様１の耐摩耗性シート。
５．バインダー樹脂およびウェブファイバーをニードルパンチされて、ファイバー含有編目開口型ウェブを形成することを特徴とする思考態様４の耐摩耗性シート。
６．約２より大きいエンボス加工適性係数を有することを特徴とする、思考態様１の耐摩耗性シート
７．約６未満のエンボス加工適性係数を有することを特徴とする、思考態様１の耐摩耗性シート。
８．ファイバー樹脂およびウェブファイバーが共染可能であることを特徴とする思考態様１の耐摩耗性シート。
９．ファイバー樹脂が耐摩耗性シートの３０重量％未満を構成することを特徴とする思考態様１の耐摩耗性シート。
１０．上面付近に実質的に垂直なファイバーを含むファイバー含有編目開口型ウェブと、少なくとも第一バインダー樹脂とを含む耐摩耗性シートにおいて、該第一バインダー樹脂の融点がファイバー含有編目開口型ウェブ中のウェブファイバーの融点より低く、樹脂とファイバーが上面に樹脂−ファイバーに富む領域を形成し、バインダー樹脂の合計量が耐摩耗性シートの約３０重量％以下を構成し、該耐摩耗性シートが８０番研磨紙を使用したワイゼンビーク（Ｗｙｚｅｎｂｅｅｋ）摩耗試験で少なくとも約３，０００サイクル耐久可能であることを特徴とする耐摩耗性シート。
１１．ファイバー含有編目開口型ウェブがウェブにステッチボンドされた糸で強化されることを特徴とする思考態様１０の耐摩耗性シート
１２．ステッチボンドされたファイバー含有編目開口型ウェブを収縮することを特徴とする思考態様１１の耐摩耗性シート
１３．複合シートが更に樹脂−ファイバー領域の上面に薄手の緻密化した層を含むことを特徴とする思考態様１０の耐摩耗性シート。
１４．第一バインダー樹脂がウェブファイバーの断面の一部を形成することを特徴とする思考態様１０の耐摩耗性シート。
１５．第一バインダー樹脂が粉末の形でファイバー含有編目開口型ウェブに添加されることを特徴とする思考態様１０の耐摩耗性シート。
１６．更に第二バインダー樹脂を含み、第二バインダー樹脂の融点がウェブファイバーの融点より低く、第一樹脂バインダーの融点より高いことを特徴とする思考態様１０の耐摩耗性シート。
１７．第二バインダー樹脂がウェブファイバーの断面の一部を形成することを特徴とする思考態様１６の耐摩耗性シート。
１８．第二バインダー樹脂が粉末の形でファイバー含有編目開口型ウェブに添加されることを特徴とする思考態様１６の耐摩耗性シート
１９．耐摩耗性のウェブが約２より大きなエンボス加工適性係数を有することを特徴とする思考態様１０の耐摩耗性シート。
２０．エンボス加工適性係数が約６未満であることを特徴とする思考態様１９の耐摩耗性シート
２１．ファイバー樹脂およびウェブファイバーが共染可能であることを特徴とする思考態様１０の耐摩耗性シート。
２２．バインダー樹脂の合計量が耐摩耗性シートの約２０重量％以下を構成することを特徴とする思考態様１０の耐摩耗性シート。
２３．バインダー樹脂の合計量が耐摩耗性シートの約１０重量％以下を構成することを特徴とする思考態様２２の耐摩耗性シート。
２４．上面付近に実質的に垂直なファイバーを有するファイバー含有編目開口型ウェブ、第一バインダー樹脂、および第二バインダー樹脂を含む耐摩耗性シートにおいて、該第一バインダー樹脂の融点が第二バインダー樹脂の融点より低く、第二バインダー樹脂の融点がウェブの融点より低く、樹脂がウェブファイバーと加工現場で活性化されることで、樹脂−ファイバーに富む領域が上面に形成され、該耐摩耗性シートが８０番研磨紙を使用したワイゼンビーク（Ｗｙｚｅｎｂｅｅｋ）摩耗試験で少なくとも約３，０００サイクル耐久可能であることを特徴とする耐摩耗性シート。
２５．第一バインダー樹脂がファイバー含有編目開口型ウェブ内でよく混合されることを特徴とする思考態様２４の耐摩耗性シート。
２６．上面付近に実質的に垂直なファイバーを有するファイバー含有編目開口型ウェブと少なくとも第一バインダー樹脂を含む耐摩耗性シートにおいて、該第一バインダー樹脂の融点がファイバー含有編目開口型ウェブのウェブファイバーの融点より低く、樹脂とファイバーが樹脂−ファイバーに富む領域を上面に形成し、バインダー樹脂のメルトフローインデックスが１０分当り約５ｇより大きく、該耐摩耗性シートが８０番研磨紙を使用したワイゼンビーク（Ｗｙｚｅｎｂｅｅｋ）摩耗試験で少なくとも約３，０００サイクル耐久可能である耐摩耗性シート。
２７．複合シートが更に樹脂−ファイバー領域の上面に薄手の緻密化した層を含むことを特徴とする思考態様２６の耐摩耗性シート。
２８．薄手の緻密化した層が、耐摩耗性シートを第一バインダー樹脂の融点より高い温度に加熱された成形用具と、受け具間でプレスすることで形成されることを特徴とする思考態様２７の耐摩耗性シート。
２９．バインダー樹脂のメルトフロー・インデックスが１０分当たり約１０ｇより大きい思考態様２６の耐摩耗性シート。
３０．バインダー樹脂のメルトフロー・インデックスが１０分当たり約１５ｇより大きいことを特徴とする思考態様２７の耐摩耗性シート。
３１．上面付近に実質的に垂直なファイバー有するファイバー含有編目開口型ウェブと少なくとも第一バインダー樹脂を含む耐摩耗性シートにおいて、該第一バインダー樹脂の融点がファイバー含有編目開口型ウェブのウェブファイバーの融点より低く、樹脂とファイバーが上面に樹脂−ファイバーに富む領域を形成し、第一バインダーの活性化はファイバー含有編目開口型ウェブ樹脂内のにおいてその程度の差に勾配が生じるように行われ、該耐摩耗性シートが８０番研磨紙を使用したワイゼンビーク（Ｗｙｚｅｎｂｅｅｋ）摩耗試験で少なくとも約３，０００サイクル耐久可能であることを特徴とする耐摩耗性シート。
３２．上面付近に実質的に垂直なファイバーを有するファイバー含有編目開口型ウェブと少なくとも第一バインダー樹脂を含む耐摩耗性シートにおいて、該第一バインダー樹脂の融点がファイバー含有編目開口型ウェブのウェブファイバーの融点より低く、樹脂とファイバーが上面に樹脂−ファイバーに富む領域を形成し、該耐摩耗性シートが８０番研磨紙を使用したワイゼンビーク（Ｗｙｚｅｎｂｅｅｋ）摩耗試験で少なくとも約３，０００サイクル耐久でき、該耐摩耗性シートが約２より大きいエンボス加工適性係数を有することを特徴とする耐摩耗性シート。
３３．エンボス加工適性係数が約６未満であることを特徴とする思考態様３２の耐摩耗性シート。
３４．エンボス加工適性係数が約５．０であることを特徴とする思考態様３２の耐摩耗性シート。
３５．上面付近に実質的に垂直なファイバーを有するファイバー含有編目開口型ウェブと少なくとも第一バインダー樹脂を含む耐摩耗性シートにおいて、該第一バインダー樹脂の融点がファイバー含有編目開口型ウェブのウェブファイバーの融点より低く、樹脂とファイバーが上面に樹脂−ファイバーに富む領域を形成し、該耐摩耗性シートが８０番研磨紙を使用したワイゼンビーク（Ｗｙｚｅｎｂｅｅｋ）摩耗試験で少なくとも約３，０００サイクル耐久でき、該耐摩耗性シートがエンボス加工後少なくとも一方向に少なくとも９０％の回復下、少なくとも２０％の伸びを示すことを特徴とする耐摩耗性シート。
３６．少なくとも一方向に少なくとも９０％の回復下、少なくとも３０％の伸びを示すことを特徴とする思考態様３５の耐摩耗性シート。
３７．（ａ）上面付近に実質的に垂直なファイバー、少なくとも第一バインダー樹脂、および第二バインダー樹脂を有するファイバー含有編目開口型ウェブであって、第二バインダー樹脂の融点が第一バインダー樹脂の融点より高く、ファイバー含有編目開口型ウェブのウェブファイバーの融点より低いファイバー含有編目開口型ウェブを用意する工程；
（ｂ）少なくとも部分的に第一バインダー樹脂を活性化する工程；
（ｃ） 該ウェブを強化する工程；
（ｄ） 少なくとも部分的に第二バインダー樹脂を活性化してウェブの上面にファイバー−樹脂に富む領域を形成する工程から成ることを特徴とする耐摩耗性シートの製造法
３８．工程（ｃ）がウェブをステッチボンドすることを含むことを特徴とする思考態様３７の製造法。
３９．工程（ｃ）の後に更にウェブを収縮する工程を含むことを特徴とする思考態様３７の製造法。
４０．工程（ｄ）の後に更にホットプレスして薄手の緻密化した層を形成する工程を含むことを特徴とする思考態様３７の製造法。
４１．工程（ａ）が該バインダー樹脂をウェブファイバーの断面の一部として形成することにより第一バインダー樹脂を添加することを特徴とする思考態様３７の製造法。
４２．工程（ａ）が第一バインダー樹脂を微細固体形でウェブ上に散布することにより第一バインダー樹脂を添加することを特徴とする思考態様３７の製造法。
４３．工程（ａ）が第二バインダー樹脂を添加するにあたり、該バインダー樹脂をウェブファイバーの断面の一部として形成することを含むことを特徴とする思考態様３７の製造法。
４４．工程（ａ）が第二バインダー樹脂を添加するにあたり、該第二バインダー樹脂を微細固体形でウェブ上に散布することを含むことを特徴とする思考態様３７の製造法。
４５．更に樹脂の重量％を３０％未満に維持する工程を含むことを特徴とする思考態様３７の製造法。
４６．更に、約２より大きなエンボス加工適性係数で耐摩耗性シートをエンボス加工する工程を含むことを特徴とする思考態様３７の製造法。
４７．更に、耐摩耗性シートのウェブファイバーと樹脂を同時に染色する工程を含むことを特徴とする思考態様３７の製造法。
４８．（ａ）上面付近に実質的に垂直なファイバーとバインダー樹脂を有するファイバー含有編目開口型ウェブであって、該バインダー樹脂がファイバー含有編目開口型ウェブ内でよく混合させてあり、かつ該バインダー樹脂の融点がファイバー含有編目開口型ウェブのウェブファイバーの融点より低いファイバー含有編目開口型ウェブを用意する工程；
（ｂ）少なくとも部分的にバインダー樹脂を活性化し、ウェブを冷却する工程；そして
（ｃ） 該ウェブをホットプレスして、ウェブ上に薄手の緻密化スキンを形成する工程から成ることを特徴とする耐摩耗性シートの製造法。
４９．工程（ａ）が、ファイバー含有編目開口型ウェブを形成するためにファイバーをニードルパンチする工程を含むことを特徴とする思考態様４８の製造法
５０．工程（ａ）がファイバーの断面の一部としてバインダー樹脂を形成する工程を含むことを特徴とする思考態様４８の製造法。
５１．工程（ａ）がバインダー樹脂ファイバーを用意し、該バインダー樹脂ファイバーをウェブファイバーと組み合わせてファイバー含有編目開口型ウェブを形成する工程を含むことを特徴とする思考態様４８の製造法。
５２．組み合わせる工程がファイバーをニードルパンチすることを含むことを特徴とする思考態様５１の製造法。
５３．（ａ）上面付近の実質的に垂直なファイバーと少なくとも第一バインダー樹脂とを有するファイバー含有編目開口型ウェブであって、該バインダー樹脂がファイバー含有編目開口型ウェブに添加されており、かつ該バインダー樹脂の融点がファイバー含有編目開口型ウェブ内のウェブファイバーの融点より低いファイバー含有編目開口型ウェブを用意する工程；
（ｂ）ウェブ内のバインダー樹脂を少なくとも部分的に活性化する工程；そして
（ｃ） 樹脂の重量％を３０％未満に維持する工程から成ることを特徴とする耐摩耗性シートの製造法。
５４．更にウェブをホットプレスして、ウェブ上に薄手の緻密化したスキンを形成する工程を含むことを特徴とする思考態様５３の製造法。
５５．更に工程（ａ）のファイバー含有編目開口型ウェブに、第二バインダー樹脂が添加されることを含むことを特徴とする思考態様５３の製造法。
５６．更に第二バインダー樹脂を活性化する工程を含むことを特徴とする思考態様５５の製造法。
５７．更にファイバー含有編目開口型ウェブを強化する工程を含むことを特徴とする思考態様５３の製造法。
５８．強化工程がウェブをステッチボンドすることを含むことを特徴とする思考態様５７の製造法。
５９．更にファイバー含有編目開口型ウェブを収縮する工程を含むことを特徴とする思考態様５８の製造法。
６０．ファイバーを、ファイバーの融点より１０−５０℃低い融点を有する、約３０重量％未満の量の固形の熱可塑性・非弾性系の樹脂と混合し、開繊された低密度のファイバー／樹脂複合シートを形成する製造法において、表面のファイバーはシートに対して主に垂直に配向し、シートの重さが１５０〜１５００ｇ／ｍ２で、厚さが１〜６ｍｍであり、シートの形成中または形成後に複合物を前記二成分の融点間の温度で加熱して樹脂を融解させ、ファイバーをその場で相互に接着させて密度を０．１〜０．７ｇ／ｃｃ、厚さを１〜３ｍｍにする製造法。 
【００５４】
本発明は、ここにその代表的な態様の実施例で説明する。別記しない限り、部、比率、および％はすべて重量による。元々ＳＩ（国際単位）で得られていない重量と寸法の単位はすべてＳＩ単位に変換した。
以下検討した実施例は、すべて、典型的に８０番［研磨］紙を使用したワイゼンビーク（Ｗｙｚｅｎｂｅｅｋ）試験で約３，０００サイクル耐久可能であるので、つまり、複合材料が擦り切れないとして一般に合格とされている耐摩耗性複合材料に比較して優れている。更に、上述のように、１０個以上の小さなひびを生じないでバリー屈曲試験を１０，０００回持続する複合材料は合格とみなされる。
【実施例１】
【００５５】
ファイバー含有編目開口型ウェブ：
４デニール／フィラメント（“ｄｐｆ”）［１本のフィラメント当たり４．４ｘ１０−７ｋｇ／ｍ］の鞘／芯ポリエステル９０％および６ｄｐｆ（１本のフィラメント当たり６．７ｘ１０−７ｋｇ／ｍ）の高融点ステープルポリエステル１０％のブレンドから成る、カード加工したウェブである。鞘／芯ポリエステルは、融点１１０℃の鞘部５０％と融点２３５℃の芯５０％から成る。カード加工ウェブの基本重量（坪量）は約２３ｇ／ｍ２である。
【００５６】
樹脂：
第一樹脂は、該ファイバー含有編目開口型ウェブの鞘／芯成分の融点１１０℃のポリエステル鞘成分である。
【００５７】
第二樹脂は、ファイバー含有編目開口型ウェブ（「樹脂−ファイバーウェブ」）上に散布された融点１２６℃のポリエステル・パウダーである。
【００５８】
第一加熱工程：
樹脂−ファイバーウェブは、第一樹脂を融解し、第二樹脂を仮止めするために約５秒間、ほぼ１２０℃に加熱した室を通過させた。
【００５９】
樹脂−ファイバーウェブは、ポリエステル鞘第一樹脂約１９％、ポリエステル芯ファイバー約１９％、ポリエステル・パウダー第二樹脂５７−５８％、および６−ｄｐｆ（１本のフィラメント当たり６．７ｘ１０−７ｋｇ／ｍ）ポリエステル・ステープルファイバー４％から成る。第一加熱工程後の樹脂−ファイバーウェブの基本重量（坪量）は、約６１ｇ／ｍ２である。
【００６０】
強化工程：
前記部分的に接合した樹脂−ファイバーウェブを、ゲージ１４、１インチ（ｃｐｉ）当たり１４コース［５．５／ｃｍ］で２本のバー［針棒］を使用して、幅１５０インチ（３８１ｃｍ）のリバ（Ｌｉｂａ）ステッチ−ボンド機でステッチ−ボンドした。バックバーは、１−０、３−４の繰り返しステッチパターンで２２０デニール／５０フィラメント（５０本のフィラメント当たり２４４ｘ１０−７ｋｇ／ｍ）の強力加工（テキスチャー）ポリエステル糸を縫い付ける。フロントバーは７０デニール（７８ｘ１０−７ｋｇ／ｍ）加工（テキスチャー）ポリエステルで空気交絡（エアタングル）した２８０デニールの（３１１ｘ１０−７ｋｇ／ｍ）ライクラ糸Ｒを１−０、２−３の繰り返しステッチパターンで縫い付ける。樹脂−ファイバーウェブは２９％過剰供給した。
【００６１】
ステッチ−ボンドした樹脂−ファイバーウェブは、基本重量（坪量）が約１６０ｇ／ｍ２で、第一樹脂約３％、第二樹脂２０％、６−ｄｐｆ（１本のフィラメント当たり６．７ｘ１０−７ｋｇ／ｍ）と芯ポリエステルファイバーとの合計１０％、およびステッチ−ボンド糸合計６７％から成る。ステッチ−ボンドされた樹脂−ファイバーウェブの総計樹脂含量は、全重量の約２３％に過ぎなく、上部ファイバー面の約７０％である。従って、合計樹脂％が低い、つまり３０％未満であるにも関わらず、上部ファイバー面は樹脂−ファイバーに富む。
【００６２】
収縮／嵩高化（バルキング）（第二加熱）工程：
ステッチ−ボンドされた樹脂−ファイバーウェブをその後、約１９０℃で約３０秒間、織物のテンター枠で処理した。ウェブは、縦（機械）方向および横方向の両方に約２．３倍［つまり、約２．３分の１に］収縮した。最終複合材料の基本重量（坪量）は、約８５０ｇ／ｍ２であり、最終厚さは約２．０４ｍｍである。最終密度は全体の構造に基づくと約０．４１ｇ／ｃｍ３で、ステッチ−ボンド糸を除いた構造に基づけば約０．１９ｇ／ｃｍ３である。
【００６３】
試験結果：
実施例１に従って作成した試料は、８０番研磨紙を用いたワイゼンビーク（Ｗｙｚｅｎｂｅｅｋ）摩耗試験で少なくとも６，０００サイクル耐久可能で、バリー屈曲（Ｂａｌｌｙ Ｆｌｅｘ）法では１５，０００サイクル耐久可能である。
【実施例２】
【００６４】
ファイバー含有編目開口型ウェブ：
実施例１と同一。
【００６５】
樹脂：
第二ポリエステル樹脂の量を約３０％増加する以外は実施例１と同一。
【００６６】
第一加熱工程：
実施例１と同一。
【００６７】
樹脂−ファイバーウェブはポリエステル鞘第一樹脂約１６％、ポリエステル芯ファイバー約１６％、ポリエステル・パウダー第二樹脂６３−６４％および６−ｄｐｆポリエステル・ステープルファイバー４％から成る。第一加熱工程後の樹脂−ファイバーウェブの基本重量（坪量）は、約７５ｇ／ｍ２である。
【００６８】
強化工程：
実施例１と同一であるが、より嵩高の不織布に適合するために糸の供給速度をリセットした。糸の消費量は実施例１より多かった。
【００６９】
基本重量（坪量）が約２６０ｇ／ｍ２で、第一樹脂約５％、第二樹脂２１％、６−ｄｐｆ（１本のフィラメント当たり６．７ｘ１０−７ｋｇ／ｍ）と芯ポリエステルファイバーの合計８％およびステッチ−ボンド糸を６８％から成る。ステッチ−ボンドした樹脂−ファイバーウェブの総計樹脂含量は、全複合材料重量の約２６％に過ぎないが、上部ファイバー面の約８１％である。従って、実施例１同様、樹脂％の合計が３０％未満であるにも関わらず、上部ファイバー面は樹脂−ファイバーに富む。
【００７０】
収縮／嵩高化（バルキング）（第二加熱）工程：
実施例１と同様。
【００７１】
最終複合材料の基本重量（坪量）は、約１１５２ｇ／でｍ２最終厚さは約２．９３ｍｍである。全構造に基づく最終密度は約０．４１ｇ／ｃｍ３で、ステッチ−ボンド糸を除いた構造に基づけば約０．１３ｇ／ｃｍ３である。
【００７２】
試験結果：
実施例２によって作成した試料は、８０番研磨紙を用いたワイゼンビーク（Ｗｙｚｅｎｂｅｅｋ）摩耗試験で少なくとも４，５００サイクル耐久可能で、バリー屈曲（Ｂａｌｌｙ Ｆｌｅｘ）法では３０，０００サイクル耐久可能であ。
【００７３】
ホットプレス工程の追加：
収縮後の複合材料を、ギャップ２．０ｍｍにセットして約１秒間２２０℃で一面だけからホットプレスでプレスした。このホットプレスした複合材料は、最終厚さ１．６ｍｍで、上述のように緻密化した薄いスキンを有する。この緻密化した薄いスキンは樹脂およびファイバーに富む。このホットプレスされた複合材料は８０番研磨紙を用いたワイゼンビーク（Ｗｙｚｅｎｂｅｅｋ）摩耗試験で９，０００サイクル耐久可能で、ホットプレス前の複合材料で行った同じ試験の結果の二倍である。
【実施例３】
【００７４】
ファイバー含有編目開口型ウェブ：
カード加工したウェブは、鞘／芯部ナイロンから成る。鞘／芯ナイロンは、融点１４０℃の鞘５０％と融点２２５℃の芯５０％から成る。カード加工したウェブの基本重量（坪量）は約２６ｇ／ｍ２である。
【００７５】
樹脂：
第一樹脂は、ファイバー含有編目開口型ウェブに散布した融点９５℃のポリアミド・パウダーである（「樹脂−ファイバーウェブ」）。
【００７６】
第二樹脂は、ファイバー含有編目開口型ウェブの鞘／芯成分の融点１４０℃を有するナイロン鞘成分である。
【００７７】
第一加熱工程：
樹脂−ファイバーウェブは、第一樹脂を融解し、第二樹脂を仮止めするために約５秒間ほぼ１２０℃に加熱した室を通過させた。樹脂−ファイバーウェブはナイロン鞘／芯約９０％とポリアミド・パウダー樹脂約１０％から成り、基本重量（坪量）は、約２６ｇ／ｍ２である。
【００７８】
強化工程：
部分的に接合した樹脂−ファイバーウェブを、ゲージ１４、１６ＣＰＩ［１インチ当たりコース１６］［６．３／ｃｍ］で２本のバーを使用して、幅１５０インチ（３８１ｃｍ）のリバ（Ｌｉｂａ）ステッチ−ボンド機でステッチ−ボンドした。バックバーは、１−０、３−４の繰り返しステッチパターンで２７０デニール／３４フィラメント（３４本のフィラメント当たり２９７ｘ１０−７ｋｇ／ｍ）の部分的に配向した糸（ＰＯＹ）を縫い付ける。フロントバーは７０デニール／３４フィラメント（３４本のフィラメント当たり７９ｘ１０−７ｋｇ／ｍ）加工（テキスチャー）ポリエステルを３−４、１−０の繰り返しステッチパターンで縫い付ける。樹脂−ファイバーウェブは９％過剰供給した。
【００７９】
ステッチ−ボンドした樹脂−ファイバーウェブは、基本重量（坪量）が約１５５ｇ／ｍ２で、第一低融点樹脂約２％、第二樹脂８％、ナイロン芯ファイバー８％、およびステッチ−ボンド糸合計８２％を含む。ステッチ−ボンドした樹脂−ファイバーウェブの総計樹脂含量は、全重量の約１０％に過ぎなく上部ファイバー面の約４５％である。
【００８０】
収縮／嵩高化（バルキング）（第二加熱）工程：
ステッチ−ボンドした樹脂−ファイバーウェブは、その後、１９０℃で約３０秒間、織物のテンター枠で処理した。ウェブは、縦（機械）方向に約３０％横方向に約６０％収縮した。最終複合材料の基本重量（坪量）は、約５３１ｇ／ｍ２で、最終厚さは約１．５２ｍｍである。全構造に基づく最終密度は約０．３５ｇ／ｃｍ３で、ステッチ−ボンド糸を除いた構造に基づけば約０．０４ｇ／ｃｍ３である。
【００８１】
試験結果：
実施例３によって作成した試料は、８０番研磨紙を用いたワイゼンビーク（Ｗｙｚｅｎｂｅｅｋ）摩耗試験で少なくとも６，０００サイクル耐久可能で、バリー屈曲（Ｂａｌｌｙ Ｆｌｅｘ）法では４２，０００サイクル耐久可能である。
【実施例４】
【００８２】
ファイバー含有編目開口型ウェブ：
カード加工したウェブは、鞘／芯ポリエステル４ｄｐｆ（フィラメント当り４．４ｘ１０−７ｋｇ／ｍ）ファイバーから成る。第一鞘／芯ファイバーはウェブの８０％を構成し、そのポリエステル（ＰＥＴ）鞘部は融点１８０℃を有し、第二鞘／芯ファイバーはウェブの２０％を構成し、そのポリエステル（ＰＥＴ）鞘部は融点１１０℃を有する。芯部の融点は２２５℃である。第一鞘／芯ファイバーは、鞘４０％と芯６０％から成る。第二鞘／芯ファイバーは、鞘５０％と芯５０％から成る。カード加工したウェブの基本重量（坪量）は約２６ｇ／ｍ２である。
【００８３】
樹脂：
第一樹脂は、融点１１０℃の第二鞘／芯［ポリエステルの］ＰＥＴ鞘部である。
【００８４】
第二樹脂は、融点１８０℃の第二鞘／芯［ポリエステルの］ＰＥＴ鞘部である。
【００８５】
第一加熱工程：
樹脂−ファイバーウェブは、第一樹脂を融解し、第二樹脂を仮止めするために約５秒間ほぼ１２０℃に加熱した室を通過させた。
【００８６】
樹脂−ファイバーウェブはＰＥＴ樹脂約４２％とポリエステルステープルファイバー約５８％から成り、基本重量（坪量）は、約２６ｇ／ｍ２と比較的低い。
【００８７】
強化工程：
部分的に接合した樹脂−ファイバーウェブを、ゲージ１４、１６ＣＰＩ［１インチ当たりコース１６］［６．３／ｃｍ］で２本のバーを使用して、幅１５０インチ（３８１ｃｍ）のリバ（Ｌｉｂａ）ステッチ−ボンド機でステッチ−ボンドした。バックバーは、１−０、３−４の繰り返しステッチパターンで２７０デニール／３４フィラメント（３４本のフィラメント当たり２９７ｘ１０−７ｋｇ／ｍ）の部分的に配向した糸（ＰＯＹ）を縫い付ける。フロントバーは７０デニール／３４フィラメント（３４本のフィラメント当たり７８ｘ１０−７ｋｇ／ｍ）加工（テキスチャー）ポリエステルを３−４、１−０の繰り返しステッチパターンで縫い付ける。樹脂−ファイバーウェブは９％過剰供給した。このステッチ−ボンドした樹脂−ファイバーウェブでは、強化糸がウェブの底部付近に位置している。
【００８８】
ステッチ−ボンドした樹脂−ファイバーウェブは、基本重量（坪量）が約１５５ｇ／ｍ２で、第一と第二ＰＥＴ鞘樹脂約８％、ポリエステル芯ステープルファイバー１１％、およびステッチ−ボンド糸を合計８１％含む。ステッチ−ボンドした樹脂−ファイバーウェブの総計樹脂含量は、全重量の約８％に過ぎなく上部ファイバー面の約４２％（樹脂不含のステッチ−ボンド糸を除く）。
【００８９】
収縮／嵩高化（バルキング）（第二加熱）工程：
ステッチ−ボンドした樹脂−ファイバーウェブは、その後、１９０℃で約３０秒間、織物のテンター枠で処理した。ウェブは、縦（機械）方向に約３０％、横方向に約６０％収縮した。最終複合材料の基本重量（坪量）は、約５２９ｇ／ｍ２で、最終厚さは約１．５２ｍｍである。全構造に基づく最終密度は約０．３５ｇ／ｃｍ３で、ステッチ−ボンド糸を除いた構造に基づけば約０．０４ｇ／ｃｍ３である。
【００９０】
試験結果：
実施例４によって作成した試料は、８０番研磨紙を用いたワイゼンビーク（Ｗｙｚｅｎｂｅｅｋ）摩耗試験で少なくとも５，０００サイクル耐久可能、バリー屈曲（Ｂａｌｌｙ Ｆｌｅｘ）法では３２，０００サイクル耐久可能である。
【実施例５】
【００９１】
ファイバー含有編目開口型ウェブ：
実施例４と同じ。
【００９２】
樹脂：
実施例４と同じ。
【００９３】
第一加熱工程：
実施例４と同じ。
【００９４】
強化工程：
部分的に接合した樹脂−ファイバーウェブを、ゲージ１４、１４．２ＣＰＩ［５．６／ｃｍ］で１本のバーを使用して、幅１５０インチ（３８１ｃｍ）のリバ（Ｌｉｂａ）ステッチ−ボンド機でステッチ−ボンドした。バーは、１−０、２−３の繰り返しステッチパターンで，７０デニール／３４フィラメント（３４本のフィラメント当たり７８ｘ１０−７ｋｇ／ｍ）加工（テキスチャード）ポリエステルで被覆した２８０デニール（３１１ｘ１０−７ｋｇ／ｍ）ライクラRを縫い付ける。樹脂−ファイバーウェブを３２％過剰供給した。
【００９５】
このステッチ−ボンドした樹脂−ファイバーウェブは、基本重量（坪量）が約８０ｇ／ｍ２で、第一と第二ＰＥＴ鞘樹脂約１９％、ポリエステル芯ステープルファイバー２１％、およびステッチ−ボンド糸合計６０％を含む。ステッチ−ボンドした樹脂−ファイバーウェブの総計樹脂含量は、全重量の約１９％に過ぎなく、上部ファイバー面の約６０％である。
【００９６】
収縮／嵩高化（バルキング）（第二加熱）工程：
ステッチ−ボンドした樹脂−ファイバーウェブは、その後、１９０℃で約３０秒間、織物のテンター枠で処理した。ウェブは、縦（機械）方向に約６７％横方向に約６７％収縮した。最終複合材料の基本重量（坪量）は、約７６３ｇ／ｍ２で最終厚さは約２．８７ｍｍである。全構造に基づく最終密度は約０．２６５ｇ／ｃｍ３で、ステッチ−ボンド糸を除いた構造に基づけば約０．１１ｇ／ｃｍ３である。
【００９７】
試験結果：
実施例５によって作成した試料は８０番研磨紙を用いたワイゼンビーク（Ｗｙｚｅｎｂｅｅｋ）摩耗試験で少なくとも１６，０００サイクル耐久可能である。
【実施例６】
【００９８】
ファイバー含有編目開口型ウェブ：
ファイバー含有編目開口型ウェブは、低融点および高融点ステープルファイバーを有し、低密度でニードル−パンチした混合ウェブを含む。上に述べたように、この混合ウェブはさらに構造本体の中に下降してファイバー−オン−エンド）を形成するファイバーのループを有する。この混合ウェブは１．５デニール（１．６ｘ１０−７ｋｇ／ｍ）、１．５インチ（３．８１ｃｍ）のポリプロピレンを５０％、１５デニール（１．６ｘ１０−７ｋｇ／ｍ）、１．５インチ（３．８１ｃｍ）のポリエステルファイバーを５０％含み、カード加工、ラップ（重ね）し、ニードル−パンチしたウェブに形成されている。このウェブは、基本重量（坪量）が４９０ｇ／ｍ２、ニードル打ち込み密度が１平方インチ当り１，１００（１７１／ｃｍ２）と比較的高密度、厚さが５ｍｍで、密度が約０．０１ｇ／ｃｍ３である。鞘は融点が約１６０℃で、芯は融点が約２３０℃である。
【００９９】
樹脂：
この実施例で使用した単一の樹脂は融点が１６０℃の１．５デニールポリプロピレンである。
【０１００】
第一加熱工程：
このウェブを、スクリーンのような平面で押さえて２１０℃に加熱し、次いで冷却した。ウェブの厚さは３．８ｍｍに減少し、密度は約０．１３ｇ／ｃｍ３に増加する。加熱後のウェブの基本重量（坪量）は約４９０ｇ／ｍ２である。ウェブは柔軟で、弾力性を保つ。
【０１０１】
強化工程：
無し。
【０１０２】
第二加熱工程：
ウェブの表面を再び融解するために、冷却したウェブを、ギャップを１．８ｍｍにセットし約１秒間、片側からプラテン（圧盤）により２１０℃で、反対側はもう一つの室温のプラテンによりプレスした。ホットプレス後の複合材料は最終厚さが２．２ｍｍであり、厚さ約０．２ｍｍの緻密化した薄いスキンを有する。この緻密化した薄いスキンは樹脂とファイバーに富む。複合材料の最終密度は約０．２５ｇ／ｃｍ３である。この実施例においては収縮工程がないので、ウェブの基本重量（坪量）は約４９０ｇ／ｍ２のままである。
【０１０３】
試験結果：
ホットプレス後の複合材料は、８０番研磨紙を用いたワイゼンビーク（Ｗｙｚｅｎｂｅｅｋ）摩耗試験で３，８００サイクル耐久可能、バリー屈曲（Ｂａｌｌｙ Ｆｌｅｘ）法では２６，０００サイクル耐久可能である。
【実施例７】
【０１０４】
ファイバー含有編目開口型ウェブ：
ファイバー含有編目開口型ウェブは、低融点ステープルファイバーを有し、低密度でニードル−パンチしたウェブを含む。上に述べたように、このウェブはさらに構造本体中に下降してファイバー−オン−エンドを形成するファイバーのループを有する。このウェブは、１．５デニール（１．６ｘ１０−７ｋｇ／ｍ）、１．５インチ（３．８１ｃｍ）のポリエステルを含む。鞘／芯ファイバーは、融点１２０℃の鞘部５０％と融点２３０℃の芯部５０％から成る。これらのポリエステルファイバーは、カード加工、ラップ（重ね）し、ニードル−パンチしたウェブにした。このウェブは、基本重量（坪量）が４７５ｇ／ｍ２、ニードル打ち込み密度が１平方インチ当り１，３００（２０２／ｃｍ２）と比較的高密度、厚さが６ｍｍで密度が約０．０８ｇ／ｃｍ３である。
【０１０５】
樹脂：
この実施例で使用した唯一の樹脂は融点が１２０℃のポリエステル鞘部である。
【０１０６】
第一加熱工程：
このウェブを、スクリーンのような平面で押さえて２２０℃に加熱し、次いで冷却した。ウェブの厚さは２．２ｍｍに減少し、密度は約０．２２ｇ／ｃｍ３に増加する。加熱後のウェブの基本重量（坪量）は約４７５ｇ／ｍ２である。ウェブは柔軟で、弾力性を保つ。
【０１０７】
強化工程：
無し。
【０１０８】
第二加熱工程：
ウェブの表面を再融解するために、冷却したウェブを、ギャップを１．３ｍｍにセットし約１秒間、片側からプラテン（圧盤）により２２０℃で、反対側は室温のもう一つのプラテンによりプレスした。熱圧後の複合材料は最終厚さが１．５ｍｍであり、厚さ約０．２ｍｍの緻密化した薄いスキンを有する。この緻密化した薄いスキンは樹脂とファイバーに富む。複合材料の最終密度は約０．３７ｇ／ｃｍ３である。この実施例においては収縮工程がないので、ウェブの基本重量（坪量）は約４７５ｇ／ｍ２のままである。
【０１０９】
試験結果：
ホットプレス後の複合材料は、８０番研磨紙を用いたワイゼンビーク（Ｗｙｚｅｎｂｅｅｋ）摩耗試験で１１，０００サイクル耐久可能、バリー屈曲（Ｂａｌｌｙ Ｆｌｅｘ）法では４０，０００サイクル耐久可能である。
【０１１０】
更に、この試料は全体を均等に染色できた。また１１５℃で優れた成形適性およびエンボス適性を有している。
【実施例８】
【０１１１】
実施例４に従って作成した耐摩耗性複合材料を、深彫りエンボス加工した。６インチｘ６インチ（１５．２ｃｍ ｘ １５．２ｃｍ）試料を相対する両端で押さえつけ、波状面を有するホットプレートで、試料を柔軟なシリコンゴムのシート底面に対して圧縮した。波状表面は、１インチ当たり７個（２．８／ｃｍ）の山であって、つまり１ｍｍ当たり２個の山が配置され、山幅は１．８ｍｍであった。上のプレートは約２０５℃にセットし、５秒間、１，０００ｐｓｉ（６．９ＭＰａ）の圧力で操作した。
【０１１２】
試料を相対する両端で押さえつけたので、試料はプレート上の山に追随するように伸長した。山は底のゴムシートに対して「底に達した」、つまり、山は、複合ウェブの圧縮された部分が実質的に固まる迄の間、ゴム・シートに対して試料を圧縮した。言いかえれば、樹脂、ステープルファイバー、ステッチボンド糸が実質的に一つの固体として一体化・融合した。
【０１１３】
予想外に、エンボス加工した試料は山の稜線に対して直角方向に高い弾力性を示す。エンボス加工した試料を、手で伸長前の長さの約１／３程長く引き延ばすと、試料は迅速に伸長前の長さに戻り、緩和時間はゼロか全く短かった。この操作を何度も繰り返したが、試料は顕著な塑性変形を示さなかった。エンボス加工した試料は、少なくとも一方向に伸ばしたときに、少なくとも２０％の伸びを示すが、少なくとも９０％の回復を示すことが望ましい。
【０１１４】
如何なる特定の理論に限定されることなく、本発明の発明者等は、エンボス加工でステッチ−ボンドした糸が複合材料の底部まで押され、実際にステッチ−ボンドした糸一体が複合材料の底面で露出し、その結果ステッチ−ボンドした糸がエンボス加工複合材料に前記の弾力性を与えると考えている。これに比較して、実施例４により作成した第二試料は、類似の条件下、二つの平面プラテン間でプレスされた。ステッチ−ボンドした糸が複合材料の底を通してかすかに見えるが、このステッチ−ボンドした糸は依然樹脂とステープルファイバーで被覆されている。この第二試料は顕著な弾力性を示さない。
【０１１５】
このエンボス加工試料は、エンボス加工適性係数Ｅが少なくとも約５で、成形適性係数Ｍが少なくとも約１．５である。
【産業上の利用可能性】
【０１１６】
弾性のある耐摩耗性複合材料の利点は、限定されないが、この複合材料が保護すべき対象物の周りをしっかり包める能力であり、これは、複合材料を伸長させて対象物を囲み、張力を解除して、複合材料が保護対象物表面に追随することで出来る能力である。対象物は平面でもよいが、好ましくは曲面でよい。用途は、限定されないが、保護服／保護鞘の肘と膝部、自動車内のカーペット類、パイプ、パイプライン、エアダクト用保護被覆材などである。
【０１１７】
上述の開示において、当業者にこれらの形の本発明を完全かつ充分に記述する目的で特定の用語で説明するのに、本発明の特定の形式を選択したが、実質的に等価またはより優れた結果および／または成績をもたらす様々な代換および改修は、次に掲げる請求項の範囲と精神内に入ると見なされることを理解すべきである。
【図面の簡単な説明】
【０１１８】
【図１】図１Ａは、バインダー活性化前の本発明による複合材料の好ましい態様の断面図である。図１Ｂはバインダー活性化後の図１Ａの好ましい態様の断面図である。図１Ｃは、選択的に行われた表面緻密化の工程後の図１Ａおよび１Ｂの好ましい態様の断面図である。
【図２】図２Ａは、本発明による複合材料の成形適性を示す断面図である；図２Ｂは、本発明による複合材料のエンボス加工適性を示す断面図である。